(57)【要約】      （修正有）【課題】フィルム層、レーザ発色層、必要に応じて接着層、基材層を有するレーザ印字積層体において、レーザ印字による視認性が高いレーザ印字積層体を提供する。【解決手段】フィルム層Ａ、レーザ発色層Ｂ、必要に応じて接着層、基材層Ｄを有するレーザマーキング用積層体において、その積層体のフィルム層と基材層で剥離処理を行った際、層間剥離が起こる側を把握し、レーザ照射方向、レーザ印字の形態（正文字、鏡文字印字）を制御する。【選択図】図２
2015147379.tif 000002
【特許請求の範囲】
【請求項１】
フィルム層（Ａ）、レーザ発色層（Ｂ）、接着層（Ｃ）および基材層（Ｄ）を順に積層してなるレーザマーキング用積層体、
あるいは、フィルム層（Ａ）、レーザ発色層（Ｂ）および基材層（Ｄ）を順に積層してなるレーザマーキング用積層体であって、
下記（１）または（２）の方法でレーザ印字してなることを特徴とするレーザ印字積層体。
（１）フィルム層（Ａ）と基材層（Ｄ）との間で剥離処理を行った際に、
フィルム層（Ａ）とレーザ発色層（Ｂ）とが層間剥離する場合には、下記（イ）、（ロ）のいずれかでレーザ印字してなる。
(イ)基材層がレーザ光を透過しない場合はフィルム層（Ａ）側から正文字をレーザ印字する
（ロ）基材層がレーザ光を透過する場合は、基材層（Ｄ）側から鏡文字をレーザ印字する、または        、フィルム層（Ａ）側から正文字をレーザ印字する
（２) フィルム層（Ａ）と基材層（Ｄ）との間で剥離処理を行った際に、レーザ発色層（Ｂ）と、接着層（Ｃ）もしくは基材層（Ｄ）とで層間剥離する場合は、下記（ハ）でレーザ印字してなる。
（ハ）基材層がレーザ光を透過する場合は、基材層（Ｄ）側から正文字をレーザ印字する、または        、フィルム層（Ａ）側から鏡文字をレーザ印字する
【請求項２】
フィルム層（Ａ）が、ポリエステル系フィルム、ポリアミド系フィルムおよびポリオレフィン系フィルムから選ばれる1種であり、その表面張力が４５ｍN／ｍ以下である面にレーザ発色層（Ｂ）を設けた請求項１記載のレーザ印字積層体。
【請求項３】
フィルム層（Ａ）が、コロナ未処理面を有するフィルムであり、そのコロナ未処理面にレーザ発色層（Ｂ）を設けた請求項１または２記載のレーザ印字積層体。
【請求項４】
レーザ発色層（Ｂ）が、酸化チタン、アンチモンドープ酸化物および銅モリブデン複合酸化物から選ばれる１種以上を含有することを特徴とする請求項１〜３いずれか記載のレーザ印字積層体。
【請求項５】
レーザ発色層（Ｂ）のバインダー樹脂が、ポリウレタン樹脂、塩化ビニル／酢酸ビニル共重合体および硝化綿から選ばれる１種類以上の樹脂を含有していることを特徴とする請求項1〜４いずれか記載のレーザ印字積層体。
【請求項６】
請求項１〜５いずれか記載のレーザ印字積層体を有する包装体。
【請求項７】
フィルム層（Ａ）、レーザ発色層（Ｂ）、接着層（Ｃ）、および基材層（Ｄ）を順に積層してなるレーザマーキング用積層体の印刷方法、
あるいは、フィルム層（Ａ）、レーザ発色層（Ｂ）および基材層（Ｄ）を順に積層してなるレーザマーキング用積層体の印刷方法であって、
下記（１）または（２）の方法で印字することを特徴とするレーザマーキング用積層体の印字方法。
（１）フィルム層（Ａ）と基材層（Ｄ）間で剥離処理を行った際に、フィルム層（Ａ）とレーザ発色層（Ｂ）が層間剥離する場合には、下記（イ）、（ロ）のいずれかでレーザ印字する。
（イ）基材層がレーザ光を透過しない場合はフィルム層側から正文字をレーザ印字し、
（ロ）基材層がレーザ光を透過する場合は、基材層（Ｄ）側から鏡文字をレーザ印字する、また        は、フィルム層（Ａ）側から正文字をレーザ印字する
（２) フィルム層（Ａ）と基材層（Ｄ）間で剥離処理を行った際に、レーザ発色層（Ｂ）と、接着層（Ｃ）もしくは基材層（Ｄ）で層間剥離する場合は、下記（ハ）でレーザ印字する。
（ハ）基材層がレーザ光を透過する場合は、基材層（Ｄ）側から正文字をレーザ印字する、または        、フィルム層（Ａ）側から鏡文字をレーザ印字する
【発明の詳細な説明】
【技術分野】
【０００１】
本発明は、レーザ照射により印字したレーザ印字積層体に関する。
【背景技術】
【０００２】
ＰＬ法（製造物責任法）が施工され、包装体、ラベル等には多種の印字が必要になっている。偽造、欠陥等の事故を防ぐセキュリティーの為、あるいはトレーサビリティの観点から、表示の重要性が高まっている。
その分野は、医薬品のみならず、電子機器や電子部品の他、食品類や日用品、包装品に至るまでの多種多様な製品の包装、ラベル、キャップの他、ガラス瓶、金属缶、プラスチック容器にもおよび、その製品、用途に見合った印字が求められている。
【０００３】
かかる表示は、具体的にはその型式や規格、製造年月日、賞味期限、会社ロゴマーク、産地表示、肥培管理表示、遺伝子組み替え表示、添加物表示、アレルギーに関する表示、栄養表示、成分表示、包装に関する表示であり、法で定められた情報の他、消費者が望む情報付加、生産者、販売者の商品戦略を反映した内容であり、それぞれの製品、使用状況に応じた印字が必要になっている。
【０００４】
従来、包装資材、ラベル、キャップ、フイルム、容器等への印刷は、グラビア印刷法、フレキソ印刷法、オフセット印刷法、シルクスクリーン印刷法などの有版方式で行われてきた。また、賞味期限、製造年月日、ロット番号の日時や機械で変化する可変印字は、スタンプ印刷法、インクジェット印刷法、感熱転写リボン法、刻印印刷法等で行われている。
【０００５】
可変文字の他、産地表示、肥培管理表示、栄養表示、成分表示などを行う場合、可変印字ではないにしても、小さなロットになるのは避けられない。市場ニーズ、商品戦略を反映するためには少量多品種になるが、それを有版方式で行うことは、高価な版を多数用意することになり、版コストの他、版の管理など極めて高コストで煩雑な作業となる。
【０００６】
それらの課題解決のため、レーザマーキングによる積層体への可変情報の印字が提案されている。
【先行技術文献】
【特許文献】
【０００７】
【特許文献１】特開２００７−５５１１０号公報
【特許文献２】特開２００９−１３７２６１号公報
【発明の概要】
【発明が解決しようとする課題】
【０００８】
レーザ照射によるレーザ印字はレーザ発色層の発色剤の変色、周辺樹脂の炭化、分解、気化により起こる。よって、特定の厚みのレーザ発色層に所定のエネルギーを与えれば、一定の発色が得られる
事が想定されるが、積層体の構成によっては、視認性が異なる現象が生じ、レーザ印字による視認性が安定しない現象が発生する問題があった。またレーザによる印字では、文字を印字するにあたって、本数により印字の視認性を制御することができる。例えば、線幅を0.2mm、線数を４本とすると0.2mm幅の間に４本の印字が施され、結果的に印字が濃くなり、視認性が良化する。しかしながら、本数を増やす分、印字時間が長くなり、生産効率が低下する問題があった。
【０００９】
そこで、本発明は、レーザ発色層を有するレーザマーキング用積層体において、印字濃度が高く、視認性が良好で、またレーザ印字の生産性の高いレーザ印字積層体を得ることを目的とする。
【課題を解決するための手段】
【００１０】
すなわち、本発明は、
フィルム層（Ａ）、レーザ発色層（Ｂ）、接着層（Ｃ）および基材層（Ｄ）を順に積層してなるレーザマーキング用積層体、
あるいは、フィルム層（Ａ）、レーザ発色層（Ｂ）および基材層（Ｄ）を順に積層してなるレーザマーキング用積層体であって、
下記（１）または（２）の方法でレーザ印字してなることを特徴とするレーザ印字積層体に関する。
（１）フィルム層（Ａ）と基材層（Ｄ）との間で剥離処理を行った際に、
フィルム層（Ａ）とレーザ発色層（Ｂ）とが層間剥離する場合には、下記（イ）、（ロ）のいずれかでレーザ印字してなる。
(イ)基材層がレーザ光を透過しない場合はフィルム層（Ａ）側から正文字をレーザ印字する
（ロ）基材層がレーザ光を透過する場合は、基材層（Ｄ）側から鏡文字をレーザ印字する、または        、フィルム層（Ａ）側から正文字をレーザ印字する
（２) フィルム層（Ａ）と基材層（Ｄ）との間で剥離処理を行った際に、レーザ発色層（Ｂ）と、接着層（Ｃ）もしくは基材層（Ｄ）とで層間剥離する場合は、下記（ハ）でレーザ印字してなる。
（ハ）基材層がレーザ光を透過する場合は、基材層（Ｄ）側から正文字をレーザ印字する、または        、フィルム層（Ａ）側から鏡文字をレーザ印字する
【００１１】
さらに、本発明は、フィルム層（Ａ）が、ポリエステル系フィルム、ポリアミド系フィルムおよびポリオレフィン系フィルムから選ばれる1種であり、その表面張力が４５ｍN／ｍ以下である面にレーザ発色層（Ｂ）を設けた上記レーザ印字積層体に関する。
【００１２】
さらに、本発明は、フィルム層（Ａ）が、コロナ未処理面を有するフィルムであり、そのコロナ未処理面にレーザ発色層（Ｂ）を設けた上記レーザ印字積層体に関する。
【００１３】
さらに、本発明は、レーザ発色層（Ｂ）が、酸化チタン、アンチモンドープ酸化物および銅モリブデン複合酸化物から選ばれる１種以上を含有することを特徴とする上記レーザ印字積層体に関する。
【００１４】
さらに、本発明は、レーザ発色層（Ｂ）のバインダー樹脂が、ポリウレタン樹脂、塩化ビニル／酢酸ビニル共重合体および硝化綿から選ばれる１種類以上の樹脂を含有していることを特徴とする上記レーザ印字積層体に関する。
【００１５】
さらに、本発明は、上記レーザ印字積層体を有する包装体に関する。
【００１６】
さらに、本発明は、フィルム層（Ａ）、レーザ発色層（Ｂ）、接着層（Ｃ）、および基材層（Ｄ）を順に積層してなるレーザマーキング用積層体の印刷方法、
あるいは、フィルム層（Ａ）、レーザ発色層（Ｂ）および基材層（Ｄ）を順に積層してなるレーザマーキング用積層体の印刷方法であって、
下記（１）または（２）の方法で印字することを特徴とするレーザマーキング用積層体の印字方法に関する。
（１）フィルム層（Ａ）と基材層（Ｄ）間で剥離処理を行った際に、フィルム層（Ａ）とレーザ発色層（Ｂ）が層間剥離する場合には、下記（イ）、（ロ）のいずれかでレーザ印字する。
（イ）基材層がレーザ光を透過しない場合はフィルム層側から正文字をレーザ印字し、
（ロ）基材層がレーザ光を透過する場合は、基材層（Ｄ）側から鏡文字をレーザ印字する、また        は、フィルム層（Ａ）側から正文字をレーザ印字する
（２) フィルム層（Ａ）と基材層（Ｄ）間で剥離処理を行った際に、レーザ発色層（Ｂ）と、接着層（Ｃ）もしくは基材層（Ｄ）で層間剥離する場合は、下記（ハ）でレーザ印字する。
（ハ）基材層がレーザ光を透過する場合は、基材層（Ｄ）側から正文字をレーザ印字する、または、フィルム層（Ａ）側から鏡文字をレーザ印字する。
【発明の効果】
【００１７】
本願のレーザマーキング用積層体は、レーザ照射により、積層体の接着力が弱い層間が剥離を起こすことを利用したもので、積層体に対するレーザ照射方向、レーザ印字の形態（正文字、鏡文字）、積層体の構成を制御することにより、視認性の良好なレーザ印字された積層体を得ることが出来る。本願発明の完成により、コントラストが鮮明な文字、図形、情報を有すコード等を記録でき、商品、製品の製造管理、流通管理、販売において管理、広告、宣伝機能を十分に発揮することができる。
【図面の簡単な説明】
【００１８】
【図１】図１は本発明の原理を説明するため、比較となる層間剥離を起こさない積層体の一例についてその断面図を示したものである。レーザ照射を行なった時、層間剥離が全く起こらなく、レーザ光の透過体積部分のみが発色している。
【００１９】
【図２】図２は、フィルム層（Ａ）とレーザ発色層（Ｂ）間で層間剥離を起こす積層体の一例についてその断面図を示したものである。レーザ照射に伴いレーザ発色層（Ｂ）内で分解ガス、気化ガスが発生し、その“内部圧力”のため、層間剥離が起こり、また発色した物質は内部の空間に飛散した状態になる。なお（Ｄ）は、基材層を示している。
【発明を実施するための形態】
【００２０】
以下、本発明について、更に詳しく説明するが、本発明の技術的思想を逸脱しない限り、本発明はこれらの実施の形態に限定されるものではない。
先ず、レーザマーキング用積層体について説明する。
レーザマーキング用積層体は、フィルム層（Ａ）上にレーザ発色層（Ｂ）、必要に応じて接着層（Ｃ）、基材層（Ｄ）を形成することで得られる。レーザ発色層（Ｂ）はレーザ発色剤を含有するレーザ発色性印刷インキ、もしくはレーザ発色性塗料を印刷、塗工することで形成される。
【００２１】
積層体の基本構成は、１） フイルム層（ Ａ ） ／レーザ発色層（Ｂ） ／ 接着層（Ｃ）／基材層（Ｄ）、２）フイルム層（ Ａ ） ／レーザ発色層（Ｂ） ／基材層（Ｄ）である。
本発明においては、前述のレーザマーキング用積層体のレーザ発色層が隣接する二つの界面、即ち（１）フイルム層（Ａ）／レーザ発色層（Ｂ）、（２）レーザ発色層（Ｂ）／接着剤層（Ｃ）もしくは基材層（Ｄ）の相対的接着強度の違いに基付き、印字方向、印字の形態を適宜選択することにより印字の視認性が大きく向上することを見出したものである。
【００２２】
具体的には、レーザ印字前の積層体において、フイルム層（Ａ）と基材層（Ｄ）間で剥離処理を行なった際、層間剥離の生じる界面により、そして基材層（Ｄ）のレーザ光透過性により、レーザ印字を行なう面、レーザ印字が正文字印字、或いは鏡文字印字であるかを適宜選択することにより印字濃度の高く、視認性に優れた印刷物を得ることができる。本発明により、種々の積層構成を有する積層体に対して印字濃度が高く、視認性に優れたレーザ印字物を得ることが可能となった。
また、レーザ印字濃度、視認性を高める方法として、複数の線数を印字する方法が知られているが、レーザ印字に時間を要し、生産効率が劣る。本発明により最小回数のレーザ印字により、優れた視認性が得られ、生産効率も向上させることができる。
【００２３】
その他の構成として（３） フイルム層（ Ａ ） ／レーザ発色層（Ｂ） ／印刷インキ層／基材層（Ｄ）、（４） フイルム層（ Ａ ） ／レーザ発色層（Ｂ） ／印刷インキ層／接着層（Ｃ）／基材層（Ｄ）等が挙げられる。これらにおいても同様であり、フィルム層（Ａ）側から見て視認性が良好であるためには、フイルム層（ Ａ ） ／レーザ発色層（Ｂ）で層間剥離することが必要である。
【００２４】
本発明におけるフィルム層（Ａ）と基材層（Ｄ）間で剥離処理は、ラミネート物の引張り強度試験に用いられる公知の方法、装置により行なうことができる、例えばラミネート物を定形に切り出し、その一部を前もって剥離させ、引っ張り試験機で剥離強度を測定する方法である。市販の装置としてはインテスコ製２０１万能引張り試験機がある。
【００２５】
本態様に用いられるフィルム層（Ａ）としては、レーザ光を透過する透明なプラスチックフィルムを使用する。プラスチックフィルムとしては、ポリエステル系フィルム、ポリアミド系フィルム、ポリオレフィン系フィルム等がある。ポリエステル系フィルムとしてはポリエチレンテレフタレート（ＰＥＴ）、ポリアミド系フィルムとしてはナイロン（Ｎｙ）、ポリオレフィン系フィルムとしては低密度ポリエチレン、無延伸および延伸ポリプロピレン（ＯＰＰ）等が挙げられる。
その他の透明プラスチックフィルムとしては、ポリ塩化ビニル、ポリカーボネイト、ポリビニルアルコールフイルム等、及びポリ塩化ビニリデン等をコーテイングしたポリプロピレン、ポリエステル、ナイロン、セロファン等のフイルムも挙げられる。また、プラスチックフイルムとして熱収縮フイルムを使用することもできる。熱収縮性フイルムとしては、ポリエステル系、スチレン系等がある。また、これらフイルム等にアルミナ、シリカ等を蒸着した蒸着フイルム等も使用できる。
【００２６】
本発明においては、フィルム層（Ａ）を構成するプラスチックフィルムは透明であることが必要である。透明であるとは、レーザマーキング用積層体において該プラスチックフィルムを通してレーザ発色層（Ｂ）の印字、或いはレーザ層発色（Ｂ）以外の通常の印刷インキ層部分が十分に認識できることをいう。一般に見た目で透明なプラスチックフィルムは本発明において使用できるが、プラスチックフィルムに着色剤を練り込んで透明さが低下したもの、透明なプラスチックフィルム上に不透明な膜が蒸着、コーテイングされているものは適さない。
【００２７】
フィルム層（Ａ）を構成する透明なプラスチックフイルムの厚みは特に限定されないが、通常印刷に用いられるフイルムがそのまま適用できる。例えばＰＥＴの場合、１２〜４０μｍ、ナイロンの場合は１５〜４０μｍ、ＯＰＰの場合は２０〜５０μｍが好適に用いられる。
【００２８】
フィルム層（Ａ）とレーザ発色層（Ｂ）が層間剥離するためには、使用するプラスチックフィルムがポリエステル系フィルム、ポリアミド系フィルム、ポリオレフィン系フィルムであり、その印刷面の表面張力が４５ｍＮ／ｍ以下であることが好ましい。これらのプラスチックフィルムはレーザ発色層（Ｂ）に対して接着性が劣る傾向であり、レーザ照射を行なうとフィルム層（Ａ）とレーザ発色層（Ｂ）が層間剥離し易く、フィルム層（Ａ）側から見た場合、視認性に優れたレーザ印字積層体が得られる。フィルム層（Ａ）の表面張力は、例えば、濡れ指数としてＪＩＳ  Ｋ６７６８（ポリエチレン及びポリプロピレンフィルムの濡れ試験方法）で求められる。
【００２９】
また、本発明において、プラスチック層（Ａ）をなすプラスチックフィルムは、ポリエステル系フィルム、ポリアミド系フィルム、ポリオレフィン系フィルムでありコロナ処理を施していないコロナ未処理面を有していることが好ましい。レーザ発色層（Ｂ）をフィルム層（Ａ）のコロナ未処理面側に形成し、レーザマーキング用積層体を製造すると、フィルム層（Ａ）とレーザ発色層（Ｂ）での層間剥離が起こり易く、フィルム層（Ａ）側から見た場合印字濃度の高く、視認性の良好なレーザ印字積層体を得ることができる。
【００３０】
本発明の原理を推察も含めて更に説明する。前述したようにレーザ照射するとレーザ発色層（Ｂ）内で発色剤の変色、発色剤近傍のバインダー樹脂の炭化に伴い、分解ガス、気化ガスが発生する。これらはレーザ照射スポット付近に膨れが生じ、凸が形成されることでも分かる。
【００３１】
レーザ照射を行なった場合、分解、気化ガスの発生が全く、或いは殆どない場合、レーザマーキング積層体のレーザ照射スポット付近では膨れは起こらなく、発色した発色剤、炭化したバインダー樹脂は、基本的にはレーザ発色層（Ｂ）内でレーザ光のビーム径の透過体積内にのみ存在すると考えられる。（図１）そのため、フィルム層（Ａ）、または基材層（Ｄ）から見た場合、視認できる印字面積は、ほぼレーザビーム径にほぼ等しいと言える。
【００３２】
しかし、本発明に示したように特定の層間剥離を起こす積層体、例えば、フィルム層（Ａ）とレーザ発色層（Ｂ）間が層間剥離し易い構成の場合、レーザ照射を行なうと、１）レーザ発色層（Ｂ）内で発生した分解、気化ガスが“内部圧力”となり、レーザ照射スポットを含む領域で接着強度がより弱い層間、すなわちフィルム層（Ａ）／レーザ発色層（Ｂ）間に層間剥離を引き起こさせる。２）また、同時に発色した発色剤、炭化したバインダー樹脂は、レーザ径の透過体積内にとどまらず、層間剥離に伴いあらたに発生した“空間内”に“飛散”した状態になる。（図２）フィルム層（Ａ）側から見るとレーザ照射スポットを含む領域は、層間剥離し、レーザ発色層（Ｂ）のその部分はあたかも“口を開いた”状態であり、しかも発色した発色剤、炭化した樹脂がレーザスポット径以上に拡がった状態、すなわち印字スポット面積がより大きく拡がった状態に見える。  これは、あたかもビーム径のより大きいレーザ光を照射した印字物、レーザ照射の本数を増やした印字物と同等な状態であり、視認性が極めて高い印字物が得られる。  この場合、基材層（Ｄ）が透明なフィルムとすると、基材層（Ｄ）側からみると、レーザ発足層（Ｂ）／接着剤層（Ｃ）、或いは接着剤層（Ｃ）／基材層（Ｄ）で層間剥離していないため、僅かレーザのスポット径に相当する領域のみが発色したように見えるのみで、基材層（Ｄ）側からの視認性は乏しい。
【００３３】
本発明においては、視認する側は剥離が起こっている界面に近い側である。具体的には  フィルム層
（Ａ）とレーザ発色層（Ｂ）が層間剥離する場合には、フィルム層側から視認する。レーザ発色層（Ｂ）と、接着層（Ｃ）もしくは基材層（Ｄ）で層間剥離する場合は、基材層（Ｄ）側から視認する。
レーザ発色層（Ｂ）／接着層（Ｃ）で層間剥離する場合、接着層（Ｃ）は元々透明であるため、また基材層（Ｄ）も透明であるため基材層（Ｄ）側から見れば上記の例の説明がそのまま当てはまる。
【００３４】
本発明を更に説明すると、（１）フィルム層（Ａ）と基材層（Ｄ）間で剥離処理を行った際に、フィルム層（Ａ）とレーザ発色層（Ｂ）が層間剥離する場合には、下記（イ）、（ロ）のいずれかでレーザ印字する。
(イ)基材層がレーザ光を透過しない場合はフィルム層（Ａ）側から正文字をレーザ印字する。
この場合視認が高いのは、フィルム層（Ａ）側である。正文字を印字するので、印字状態を把握しながら印字し易く、特に好ましい。
（ロ）基材層がレーザ光を透過する場合は、基材層（Ｄ）側から鏡文字をレーザ印字する。または、フィルム層（Ａ）側から正文字をレーザ印字する
この場合基材層（Ｄ）もレーザ光を透過するため、基材層（Ｄ）側からも印字可能であるが、視認性が良好なのは剥離面により近いフィルム層（Ａ）側である。フィルム層（Ａ）側から視認するためには基材層（Ｄ）側から鏡文字としてレーザ印字する必要がある。これら鏡文字はフィルム層（Ａ）側から見ると通常の正文字として認識できる。
【００３５】
（２) フィルム層（Ａ）と基材層（Ｄ）間で剥離処理を行った際に、レーザ発色層（Ｂ）と、接着層（Ｃ）もしくは基材層（Ｄ）で層間剥離する場合は、下記（ハ）でレーザ印字する
（ハ）基材層がレーザ光を透過する場合は、基材層（Ｄ）側から正文字をレーザ印字する、または、フィルム層（Ａ）側から鏡文字をレーザ印字する
何れの方向から印字しても視認性が良好なのは基材層（Ｄ）側である。フィルム層（Ａ）側から見ると、フィルム層（Ａ）側は剥離面がないため、僅かレーザスポット径のみの印字面積であり、視認性は劣る。
【００３６】
レーザ発色層（Ｂ）は、レーザ発色性の印刷インキおよび／または塗工液より形成され、印刷インキであることが好ましい。レーザ発色性の印刷インキは、レーザ発色性を有する材料から選択される１種以上の材料の他に、通常はバインダー樹脂を含有し、さらに必要に応じて、インキ適性、印刷適性などを向上させる添加剤などを含有する。レーザ発色性を有する材料としては、無機材料、有機材料がある。本態様に用いられる無機材料は、例えば、（１）金属単体、（２）金属塩、（３）金属水酸化物、（４）金属の酸化物等を示す。
【００３７】
１）金属の単体としては、鉄、亜鉛、スズ、ニッケル、銅、銀、金等が挙げられる。
【００３８】
（２）金属の塩としては、炭酸銅、炭酸ニッケル、炭酸マンガン、炭酸コバルト、炭酸ランタン、硝酸マグネシウム、硝酸マンガン、硝酸鉄、硝酸カドミウム、硝酸亜鉛、硝酸コバルト、硝酸鉛、硝酸ニッケル、硝酸銅、硝酸パラジウム、硝酸ランタン、酢酸マグネシウム、酢酸マンガン、酢酸カドミウム、酢酸亜鉛、酢酸コバルト、酢酸鉛、酢酸ニッケル、酢酸銅、酢酸パラジウム、塩化銅、塩化鉄、塩化コバルト、塩化ニッケル、塩化銀、塩化亜鉛、リン酸銅、リン酸鉄、リン酸コバルト、ピロリン酸銅、硫酸銅、硫酸鉄、硫酸コバルト、シュウ酸銅、シュウ酸鉄、シュウ酸コバルト、安息香酸銅、安息香酸鉄、安息香酸コバルト、芳香環を有するホスホン酸銅などが挙げられる。
【００３９】
（３）金属の水酸化物としては、水酸化銅、水酸化アルミニウム、水酸化マグネシウム、水酸化亜鉛、水酸化アンチモン、水酸化コバルト、水酸化ニッケル、水酸化鉄、水酸化ランタン等が挙げられる。
【００４０】
（４）金属の酸化物としては、酸化チタン、酸化ケイ素、酸化アルミニウム、酸化鉄、酸化マグネシウム、酸化コバルト、酸化鉛、酸化スズ、酸化インジウム、酸化マンガン、酸化モリブテン、酸化ニッケル、酸化銅、酸化パラジウム、酸化ランタン、アンチモンドープ酸化スズ（ＡＴＯ）、インジウムドープ酸化スズ（ＩＴＯ）、合成ゼオライト、天然ゼオライト、銅−モリブテン複合酸化物（４２−９０3Ａ、東缶マテリアル・テクノロジー株式会社製）等が挙げられる。  その他の金属酸化物としては、層状構造を有する、マイカ、モンモリロナイト、スメクタイト等を用いることもできる。
【００４１】
無機材料の中では、銅化合物、モリブデン化合物、酸化チタン、アンチモン化合物、鉄化合物、ニッケル化合物、クロム化合物、またはジルコニウム化合物、から選ばれる１種以上の材料、より好ましくは、銅化合物、モリブデン化合物、酸化チタン、アンチモン化合物、クロム化合物、ニッケル化合物を有する材料、さらに好ましくは、酸化チタン、アンチモンドープ酸化物、銅−モリブデン複合酸化物から選ばれる1種以上である。特に、銅−モリブテン複合酸化物は自己発色性が強く、また銅−モリブデン複合酸化物自身の近傍の樹脂なども黒化させやすいため、視認性の優れた印字物が得られる。また、それ自身は黒色化しないものの、近傍の樹脂を黒化し易いアンチモンドープ酸化スズ、発色層中に高濃度で含有させることが出来る酸化チタンも発色性、バックグランドが元々白色であることから視認性が非常に高く、好適に用いられる。酸化チタンとしてはアナターゼ、ルチル型共に使用できる。
【００４２】
レーザ発色層（Ｂ）にはレーザ発色剤の他、着色顔料を用いると印字物のバックグランドとして鮮明性、コントラスト、視認性を向上させることができる。本発明に使用するレーザ発色剤においては、黄色、紅色、藍色、もしくは白色顔料等の着色顔料を必要に応じて併用することにより視認性の高いレーザ発色層（Ｂ）を得ることができる。
【００４３】
レーザ発色性印刷インキに用いるバインダー樹脂として、例えばセルロース、メチルセルロース、メトキシセルロース、ヒドロキシエチルセルロース、カルボキシメチルセルロース、ポリビニルアルコール、ポリアクリルアミド、ポリアクリル酸、カゼイン、ゼラチン、スチレン／無水マレイン酸共重合体塩、イソブチレン／無水マレイン酸共重合体塩、ポリアクリル酸エステル、ポリウレタン樹脂、アクリル／スチレン樹脂等が挙げられる。溶剤型樹脂としてはスチレン／マレイン酸、アクリル／スチレン樹脂、ポリスチレン、ポリエステル、ポリカーボネイト、エポキシ樹脂、ポリウレタン樹脂、ポリブチラール樹脂、ポリアクリル酸エステル、スチレン／ブタジエン共重合体、スチレン／ブタジエン／アクリル酸共重合体、ポリ酢酸ビニル、塩化ビニル／酢酸ビニル共重合体、硝化綿等がある。これらの樹脂は単独、または２種以上混合することで得られる。
これら樹脂の中でポリウレタン樹脂、塩化ビニル／酢酸ビニル共重合体、硝化綿から選ばれる１種以上の樹脂を用いることが好ましい。特にポリウレタン樹脂はフイルムへの密着性が良く、熱的緩和性にも優れていることから積層体として好適に用いられる。また、塩化ビニル／酢酸ビニル共重合体、硝化綿は、レーザによる発色性が良好で、レーザ発色剤のレーザ吸収性が乏しくても、印刷層、塗工層としての発色性を向上させる。
【００４４】
更にレーザ発色層（Ｂ）には発色層の膜強度、耐熱性、耐水性、耐溶剤性等の向上を目的に硬化剤を併用することができる。硬化剤としてはイソシアネート系、オキサゾリン系、カルボジイミド系、エチレンイミン系等が使用できる。膜強度、膜物性の点からはイソシネート系硬化剤が好ましい。
イソシアネート系硬化剤としては、公知のヘキサメチレンジイソシアネート、イソポロンジイソシアネート、キシレンジイソシアネートなどのアダクトタイプ、ビュレットタイプおよびトリマータイプなどのポリイソシアネートプレポリマーが挙げられ、これらから１種または２種以上が使用される。イソシアネート系硬化剤の中でも３官能以上のものが特に良好である。これらイソシアネート系硬化剤は水酸基を有する樹脂と組み合わせれば、耐レーザ照射性が向上し、表面状態の優れた字物が得られるが、フィルム層との密着性が向上し、層間剥離が起こり難くなり、フィルム（Ａ）側の印字の視認性が低下する場合がある。
【００４５】
また、印刷適性、塗工適性、皮膜物性向上のため必要に応じて顔料分散剤、消泡剤、レベリング剤、ワックス、滑剤、シランカップリング剤、防腐剤、防錆剤、可塑剤、紫外線吸収剤、難燃剤などを挙げることができる。
これら添加剤の種類、使用量は、印刷方法、印刷基材、印刷条件により適宜選択できる。
【００４６】
その他、レーザ発色性印刷インキとして光硬化性印刷インキも使用可能である。具体的には、不飽和ポリエステル系樹脂、アクリレート系樹脂、ポリエン／ポリチオール系樹脂、スピラン系樹脂、エポキシ系樹脂、アミノアルキッド系樹脂、ジアリルフタレート系樹脂、不飽和ポリエステル系樹脂、フラン系樹脂等、紫外線硬化性モノマー、プレポリマー、光重合開始剤、及びレーザ発色剤からなるものが使用される。
【００４７】
光硬化性印刷インキ）を硬化させるには、１）紫外線照射として超高圧水銀灯、高圧水銀灯、低圧水銀灯、カーボンアーク燈、メタルハライドランプ等が使用される。２）電子線照射の場合、コックロフトワルトン型、バンデグラフト型、共振変圧器型、絶縁コア変圧器型、或いは、直線型、ダイナミトロン型、高周波型等の各種電子線加速器を用い、１００〜１０００ｅＶのエネルギーを持つ電子を照射する。
【００４８】
レーザ発色層（Ｂ）は、レーザ発色性印刷インキ、もしくはレーザ発色性塗工液を用いてフィルム層（Ａ）をなすプラスチックフィルムの全体、或いは一部にベタ印刷し、使用に供される。レーザ発色性印刷インキ、もしくは塗工液を印刷後、溶剤乾燥、放射線硬化などの過程を経て形成される。このようなレーザ発色性印刷インキ、塗工液は、例えば、グラビア印刷用インキ、オフセット印刷用インキ、フレキソ印刷用インキ、シルクスクリーン印刷用インキなどとして調整することができる。必要に応じて、インクジェット、浸漬、スピンコーティングなどの方法を単独、又は併用して用いることができる。レーザ発色層（Ｂ）の形成をグラビア印刷法にて行う場合、１回の工程、もしくは数度の重ね印刷を行っても構わない。また、１回目に印刷するレーザ発色層と２回目以降のレーザ発色層で発色剤を同じものである必要はなく、意匠性を損なわない範囲で適宜選択される。
また、意匠性の観点から、レーザ発色層（Ｂ）を形成する前に、パターン柄を形成しても良い。パターン柄の形成には、例えばグラビア印刷の場合、黄、藍、マゼンタ、黒等のプロセスインキおよびパール顔料等を用いた特色インキ等が用いられるが、それらは公知公用のものが使用され、特に制限はなく、フィルム種類への適性、用途等により適宜選択される。
【００４９】
接着層（Ｃ）は必要に応じて設けられる層であるが、公知公用であるポリエステル系、ポリエーテル系等のドライラミネート型接着剤、ノンソルベント型接着剤、アクリル接着剤や押し出しラミネート用ＡＣ剤が用いられる。特に制限はないが、剥離面の制御するに際し、適宜選択される。
【００５０】
基材層（Ｄ）にはフィルム層（Ａ）に挙げた透明なプラスチックフイルム以外に紙、金属箔、ガラス、木材等が用いられる。好ましくはプラスチックフィルム、紙、金属箔であり、更に好ましくはプラスチックフィルムである。
基材層（Ｄ）が透明な場合、基材層（Ｄ）側からもレーザ印字できる。
【００５１】
基材層（Ｄ）に透明なプラスチックフィルムを用いる場合は、前記したフィルム、及びその厚みがそのまま適用できる。またエクストルーダー方式による押し出しポリエチレン，ポリプロピレン等も使用できる。
レーザ印字積層体から包装袋とする場合は  基材層（Ｄ）はポリエチレン、ポリプロピレン等のシーラントと呼ばれるヒートシール可能なフィルムがより好ましい。
【００５２】
紙としては、アート紙、コート紙、上質紙、和紙、合成紙等が使用できる。
【００５３】
金属箔としてはアルミ箔が好ましく、印刷に適した厚さのもの、例えば厚みが５〜１５０μｍのものが使用できる。
【００５４】
レーザ照射によるレーザ印字方法は、公知のレーザ印字装置、レーザマーカで行われる。例えば、炭酸ガスレーザ（１０６４０ｎｍ）、ＹＡＧレーザ（１０６４ｎｍ）、ＹＶＯ4レーザ（１０６４ｎｍ）、ファイバーレーザ（１０６４ｎｍ）、グリーンレーザ（５３２ｎｍ）等を使用できる。特にレーザ光の波長が５３２ｎｍ〜１０６４ｎｍであると、より鮮明な印字が可能となる。
【００５５】
好ましくは、ＹＡＧレーザ、ＹＶＯ4レーザ、ファイバーレーザであり、更に好ましくはレーザ光の強度分布がシングルモードのパワー分布であるＹＶＯ4レーザである。
【００５６】
ＹＡＧレーザ、若しくはＹＶＯ4レーザは１）ＬＤ％、２）Ｑ−スイッチ周波数、及び３）走査速度等の条件により対象物の印字品質を制御できる。例えば、キーエンス社製のＭＤ−Ｖ９６００。
ＬＤ％は、レーザ出力を表す。ＬＤ％によりレーザパワーを制御できるが、大きくし過ぎるとレーザマーキング用積層体がダメージを受けやすい。また、小さすぎると印字が不鮮明になる。
Ｑ−スイッチ周波数は、パルスを発生させる周波数を表す。Ｑ−スイッチ周波数も印字品質に影響を及ぼし、大きすぎても、小さすぎても印字品質が低下する。
走査速度は印字ドットの間隔、印字時間等を制御するもので遅過ぎると印字ドットが集中し、場合によってはレーザマーキング用積層体がダメージを受ける。また、速過ぎると、印字ドット間が広くなり場合によっては印字濃度、印字品質の低下がみられる。
レーザによる印字では、文字を印字するにあたって、走査するレーザ本数により印字の視認性を制御することができる。例えば、線幅を0.2mm、線数を４本とすると0.2mm幅の間に４本の印字が施され、結果的に印字が濃くなり、視認性が良化する。しかしながら、本数を増やす分、印字時間が長くなり、生産効率が低下するため、より少ない本数で視認性の良い印字を行うことが好ましい。本発明においてはレーザマーキング用積層体の剥離界面を考慮し、レーザ印字面、印字文字の形態（正文字、鏡文字）を適宜選択し、印字することから、少ない印字本数で印字濃度が高く、視認性の高いレーザ印字物を得ることができる。
【００５７】
レーザ印字における鏡文字の印刷については、例えば、ＹＶＯ4レーザ「キーエンス社製ＭＤ-９６００」では、「ミラー反転あり」モードにすることで印字できる。鏡文字はレーザ印字面と反対の面から見ると通常の正文字となり、認識可能となる。
【００５８】
本発明のレーザ印字積層体を用い、食品、医薬品、化粧品等を内容物とした包装体にすると、内容物の賞味期限、消費期限、製造年月日、ロット番号等の可変情報を提供でき生産者、消費者等に資することができる。本発明においてはレーザ印字はレーザマーキング用積層体に先にレーザ印字を行い、レーザ印字積層体を得て、その後に製袋する他、レーザマーキング用積層体を用途にあった筒状、箱状の筐体にし、その後にレーザ印字することも可能である。包装体として利用する時は、層間剥離面が包装体の外側（視認する側）になるようレーザマーキング用積層体を設計しておけば、内容物の可変情報を生産者、中間業者、消費者等が流通過程、店頭で視認しやすい。
また、本発明のレーザ印字積層体は、視認性に優れ、改竄ができなく、セキュリテイ上でも有用であることからカード、ラベル等にも適用できる。
【００５９】
以上のように本発明においては、積層体が有する固有の層間剥離面を事前に引っ張り試験などで把握したり、最初からある特定の界面で層間剥離するようにフイルム層（Ａ）、基材層（Ｄ）等の材質、表面処理を適宜選択することにより視認性の高いレーザ印字積層体が得られる。
【実施例】
【００６０】
以下、実施例に基づき本態様をさらに詳しく説明する。実施例中、部は重量部を表し、％は重量％を表す。
【００６１】
以下、実施例に基づき本態様をさらに詳しく説明する。実施例中、部は重量部を表す。尚、％は特に指定のない限り重量％を示す。
【００６２】
（合成例１）ポリウレタン樹脂の合成
攪拌機、温度計、還流冷却器、および窒素ガス導入管を備えた四つ口フラスコに３−メチル−１，５―ペンタンジオールとアジピン酸からなるポリエステルジオール（分子量２０００、分子量はゲルパーミエーションクロマトグラフイで測定される数平均分子量を示す）１０００部、とイソホロンジイソシアネート２２２部を仕込み、窒素雰囲気下、８５℃で５時間反応させた。次いで、４０℃に冷却後イソホロンジアミン８２部、ジ−ｎ−ブチルアミン７．８部、トルエン１２４４部、メチルエチルケトン１２４４部およびイソプロピルアルコール５７３部を添加し、攪拌下４０℃で５時間反応させた。このようにして得られたポリウレタン樹脂（樹脂１）の固形分は３０％、粘度は４００ｃｐｓ（２５℃）であった。
【００６３】
（調整例１）塩化ビニル／酢酸ビニル共重合体の調整
塩化ビニル／酢酸ビニル共重合体ＳＯＬＢＩＮ  Ｃ  ３０部（日信化学工業社製）をメチルエチルケトン７０部に溶解し、３０％溶液に調整した（樹脂２）
【００６４】
（製造例１）レーザ発色性印刷インキ（ｂ１）の製造
酸化チタン（チタニックスＪＲ８０５、テイカ株式会社製）６０部、銅・モリブデン複合酸化物（トマテック４２−９０３Ａ、東罐マテリアル・テクノロジー株式会社製）１０部、合成例１で得たポリウレタン樹脂１５部、塩化ビニル／酢酸ビニル共重合体樹脂２）１５部、メチルエチルケトン６０部の混合物をペイントシェーカで練肉し、印刷インキを得た。得られた印刷インキを更に、メチルエチルケトン、酢酸エチル及びイソプロピルアルコールの混合溶剤（重量比50：40：10）で希釈し、ザーンカープ＃３（離合社製）で17秒（２５℃）に調整し、レーザ発色性印刷インキ（ｂ１）を得た。
【００６５】
（製造例２）レーザ発色印刷インキ（ｂ２）
酸化チタン（チタニックスＪＲ８０５、テイカ株式会社製）７０部、合成例１で得たポリウレタン樹脂１５部、塩化ビニル／酢酸ビニル共重合体（樹脂２）１５部、メチルエチルケトン６０部の混合物をペイントシェーカで練肉し、印刷インキを得た。得られた印刷インキを更に、メチルエチルケトン、酢酸エチル及びイソプロピルアルコールの混合溶剤（重量比50：40：10）で希釈し、ザーンカープ＃３（離合社製）で17秒（２５℃）に調整し、レーザ発色性印刷インキ（ｂ２）を得た。
【００６６】
（製造例３）
アンチモンドープ酸化チタン（レーザーフレア  ８２０、メルク社製）７０部、合成例１で得たポリウレタン樹脂１５部、塩化ビニル／酢酸ビニル共重合体（樹脂２）１５部、メチルエチルケトン６０部の混合物をペイントシェーカで練肉し、印刷インキを得た。得られた印刷インキを更に、メチルエチルケトン、酢酸エチル及びイソプロピルアルコールの混合溶剤（重量比50：40：10）で希釈し、ザーンカープ＃３（離合社製）で17秒（２５℃）に調整し、レーザ発色性印刷インキ（ｂ３）を得た。
表１に以上のレーザ発色性インキの組成表（固形重量比）を示す。
【００６７】
（実施例１）
【００６８】
フィルム層（Ａ）として、ＰＥＴ（東洋紡績社製「エステルＥ５１０２」、膜厚１２μｍ）の未処理面を弱コロナ処理を行い、その面に版深３０μｍのグラビア版を用いて印刷速度５０ｍ／分、乾燥温度６０℃でレーザ発色性印刷インキ（ｂ１）を印刷した。この時フィルム層の濡れ指数は４０ｍＮ／ｍであった。
【００６９】
得られたＰＥＴ印刷物を接着剤ｃ１（ＴＭ３２９／ＣＡＴ−８Ｂ、東洋モートン社製）を用いドライラミネーションにより低密度ポリエチレン「ＴＵＸ−ＦＣＤ」（トーセロ社製、膜厚４０μｍ）を貼り合わせた。得られたラミネート物は４０℃で３日間エージングを施し、最終的にフイルム層（Ａ）／レーザ発色層（Ｂ）/接着剤層（Ｃ）/ポリエチレンの基材層（Ｄ）を有するレーザマーキング用積層体Ｌ１を得た。
【００７０】
（実施例２〜１０、比較例１）
実験例２〜１０、比較例１については、実施例１と同じ方法で、表２に示したプラスチックフィルム、レーザ発色性印刷インキ、必要に応じて接着剤を用い、レーザマーキング用積層体Ｌ２〜Ｌ１１を得た。使用したプラスチックフィルム、接着剤、基材は下記の通りである。
（プラスチックフィルム）
ＰＥＴ  ：  ポリエステル、エステルＥ５１０２（東洋紡績社製、膜厚１２μｍ）
Ｎｙ：  ナイロン、ＯＮ−ＲＴ（ユニチカ株式会社製、膜厚１５μｍ）
ＯＰＰ：延伸ポリプロピレン、パイレンＰ２１６１（東洋紡績社製、膜厚４０μｍ）
（接着剤）
ｃ１：ＴＭ３２９／ＣＡＴ８Ｂ  ：東洋モートン社製  エーテルル系ドライラミネート用接着剤
ｃ２：ＥＬ５４０／ＣＡＴ−ＲＴ８０  東洋モートン社製  エクストルーダー用ＡＣ剤
ｃ３：ＴＭ５５０／ＣＡＴＲＴ−３７：東洋モートン社製  エステル系ドライラミネート用接着
剤
フィルムの濡れ指数はＪＩＳ  Ｋ６７６８の方法に準拠した。表２にその値を示す。
（基材）
ＰＥ：ポリエチレン、ＴＵＸ−ＦＣＤ（東セロ株式会社製、膜厚４０μｍ）
ＰＰ：未延伸ポリプロピレン
尚、実施例７、比較例１においてはイソシアネート硬化剤（ヘキサメチレンジイソシアネートのビュッレトタイプ）を使用した。
【００７１】
実施例１〜１０および比較例１で得られたレーザマーキング用積層体Ｌ１〜Ｌ１１について、層間剥離する界面、剥離強度を調べるため剥離試験を行なった。前記レーザマーキング用積層体を幅１５ｍｍ、長さ１００ｍｍに裁断し、剥離試験用のサンプルを得、インテスコ社製２０１万能引張り試験機で剥離面とその剥離強度を測定した。層間剥離面は下記のように記した
（Ａ）／（Ｂ）：フィルム層（Ａ）／レーザ発色層（Ｂ）で層間剥離
（Ｂ）／（Ｄ）：レーザ発色層（Ｂ）／基材層（Ｄ）で層間層間剥離
（Ｂ）／（Ｃ）：レーザ発色層（Ｂ）／接着剤層（Ｃ）で層間剥離
＊（Ｂ）：レーザ発色層の凝集破壊
【００７２】
得られたレーザマーキング用積層体についてレーザ印字を行ない、レーザ印字積層体を得た。レーザ印字はＹＶＯ4レーザ「キーエンス社製ＭＤ-９６００」を使用して行った。印字内容は、「Ｌｏｔ．ＡＢＣ１２３」であり、印字条件は下記の通りである。鏡文字は「ミラー反転あり」モードで印字した。
（１）走査速度＝５００ｍｍ／秒
（２）Ｑ−スイッチ周波数＝１０ｋＨｚ
（３）レーザパワー３０％
（４）線数  １本
である。
【００７３】
得られたレーザ印字積層体について視認性を評価した。視認性はレーザ印字積層体のフィルム層（Ａ）側と基材層（Ｄ）側について行なった。表２にその視認性とレーザ照射側を記す。
視認性の評価は下記の通りである。
視認性：印字濃度５段階で目視評価した。
◎：印字濃度が極めて高く、視認性が極めて良好。
〇：印字濃度が高く、視認性が良好。
〇△：印字濃度が十分であり、視認性が比較的良好。
△：印字濃度が不十分であり、視認性が不良。
×：印字濃度が殆どなく、視認性が極めて不良。
尚、実用レベルは〇△以上である
【００７４】
表２から明らかな様に、印字を読み取る方向が層間剥離すると、印字の視認性が高まる結果となった。レーザ印字に対して、剥離界面を制御した積層体とすることで、視認性の良好な積層体を得ることができる。
【００７５】
【表１】
2015147379.tif 000003
【００７６】
【表２】
2015147379.tif 000004
【図１】
2015147379.tif 000005
【図２】
2015147379.tif 000006